La présente invention concerne un produit adhésif qui, mélangé à l'eau, sert au collage de papiers de tapisserie et bandes de cellulose similaires sur les murs et fournit un coIlage qui assure un arrachage ultérieur commode et sans restes des bandes collées aux parois Coller des papiers de tapisserie sur les parois murales au moyen de colle de pate est chose connue. On obtient cette colle en brassant dans l'eau des éthers de cellulose qui se dissolvent ou gonflent dans l'eau, de l'amidon ou des éthers d'amidon. Ces colles conviennent fort bien au collage mais ont un inconvénient en ce que les papiers peints collés aie sont dans la plupart des cas pas faciles à détacher lorsqu'il s'agit plus tard de les enlever des murs.Le plus souvent iI faut d'abord les amollir va l'eau, puis les racler avec un outil. Ce mode de travail est fastidieux et sale, et en outre est insuffisant dans le cas de papiers résistant a l'eau. Comme le renouvellement occasionnel des papiers de tapisserie est nécessaire dans presque tous les cas, il importe de faciliter l'enlèvement des papiers collés sur les parois. On a déjà cherché et trouvé des moyens permettant d'atteindre ce but. On connaît notamment le procédé consistant à revêtir les murs à tapisser, avant le collage du papier, d'une feuille d'apprêt permanente dont la constitution fait que les papiers qui ont été collés sur cette feuille peuvent ensuite être enlevés facilement, sans mouillage préalable. Une autre méthode connue consiste à appliquer sur les murs, avant le collage du papier peint, une couche de dispersion dont l'effet est que les papiers qui auront été collés sur cette couche pourront etre enlevés par simple arrachage, également sans mouillage préalable.Ces deux méthodes exigent une opération de travail en plus du tapis sage, c 'est-à-dire l'application d'un intermédiaire sous forme d'une feuille d'apprêt dans la première méthode, et l'application par badigeonnage d'une couche sur les murs dans la seconde méthode. On sait aussi utiliser pour tapisser,des papiers de tapisserie dits à papier séparable, c'est-à-dire composés de deux feuilles de papier aisément séparables l'une de l'autre. L'enlèvement de papiers de ce genre ayant été collés est possible aussi sans mouillage, parce qu'à l'arrachage le papier de tapisserie se sépare de la feuille inférieure, de sorte qu'une bande de papier reste sur le mur tandis que l'autre est enlevée. La bande de papier restée sur le mur sert ensuite de feuille d'apprêt au nouveau papier de tapisserie qui sera collé au mur.Si celui-ci doit également être facile à enlever plus tard, il faut qu'il soit également constitué par une tapisserie à papier séparable, de sorte qu'au cours du temps une feuille d'apprêt reste à son tour collée au mur, et finalement cela revient essentiellement au même que le collage traditionnel des papiers peints les uns sur les autres. Le but de la présente invention est en conséquence de mettre à la disposition des utilisateurs un produit adhésif avec lequel on puisse coller sur les murs des papiers peints ou bandes similaires de cellulose fibreuse, de façon qu'ils puissent plus tard etre enlevés des murs facilement et sans restes.Pour la solution du problème on part de l'adhésif connu mis en colle par brassage dans l'eau, pour le collage sur les murs de bandes de cellulose fibreuse telles que les bandes de papier peint, dont la partie adhésive consiste en éther de cellulose, amidon ou éther d'amidon, et on arrive selon l'invention à la solution du problème en utilisant un adhésif contenant: - 10 à 90 % en poids d'éther de cellulose, amidon ou éther d'amidon, et - 10 à 90 % en poids d'un haut polymère organique, soluble dans l'eau ou en poudre fine insoluble dans l'eau, d'une densité de 0,8 à 1,6 g/cm3, cependant que les deux parties constituantes représentent 90 à 100 % en poids de l'adhésif. A côté des éléments collants formant la colle après dissolution dans l'eau, les éléments non collants, contenus dans l'adhésif, constitués de hauts polymères organiques d'une densité de 0,8 à 1,6 g/cm3, consistent en polymères dont le poids moléculaire moyen est d'au moins 5.000. Aux températures ambiantes normales ce sont des substances solides qui, sous forme de poudre, ne collent pas entre ellesXmeme à des températures élevées allant jusqu'à 40"C. Si l'élément non collant est soluble dans l'eau froide, il peut être présent sous n'importe quelle forme en petite partie fluide. Mais s'il est insoluble dans l'eau, il est alors employé sous forme d'une poudre fine, dont la grosseur de particule moyenne est d'environ 0, 5 mm. Comme exemples de poudre insoluble à l'eau on peut citer des poudres de polymérisats ou de polymérisats mixtes d'oléfines, tels que polyéthylène et polypropylène, et poudres de cellulose. Des exemples d'éléments non collants solubles à l'eau sont les polymérisats et polymérisats mixtes d'oxyde de polyoléfines tels que oxyde de polyéthylène et oxyde de polypropylène.Les éléments non collants solubles à l'eau sont employés de préférence, parce qu'ils permettent d'obtenir des adhésifs limpides après dissolution à l'eau froide. Geux-ci ont un avantage en ce que l'ouvrier, lors du brassage à l'eau froide, peut voir, mieux qu'avec des adhésifs à éléments non collants insolublés à l'eau, quand la partie collante de l'adhésif s'est dissoute et a été remuée au point que la colle est prête à l'emploi. A caté des éléments formant la colle avec l'eau et les poudres non collantes, les adhésifs peuvent contenir en quantités inférieures d'autres éléments tels que, par exemple, des pigments tels que gel de silice, oxyde d'aluminium, ou craie, colorants, agents humidificateurs ou de conservation. La quantité totale de ces autres éléments ne dépasse toutefois pas 10 % en poids de l'adhésif. La meilleure proportion de mélange des éléments collants aux léments non collants de hauts polymères organique s dépend notamment de la constitution de la surface qui doit être encollée. Les adhésifs dans lesquels la proportion se trouve entre 40/60 et 60/40 sont préférés, parce qu'ils sont le mieux utilisables dans la grande majorité des cas entrant en considération. L'adhésif selon l'invention a cet avantage que les papiers peints ayant été collés avec lui sur les murs peuvent en etre enlevés sans ramollissement à l'eau, par simple arrachage, rapidement et par un travail propre, L'invention va être mieux expliquée par les exemples qui suivent Exemple 1 - 40 % en poids de méthylcellulose (viscosité en solution aqueuse à 2 qlo en poids, à 20"C, 30.000 cP) sous forme de poudre fluide - 58 % en poids de copolymérisat d'oxyde d'éthylène et oxyde de propylène, (poids moléculaire moyen 7. 000) en petites écailles fluides - 2 % en poids d'agent mouillant (polyglycolester d'acide gras) Une colle à tapisser a été produite d'après la formule ci-dessus, après mélange intime des éléments constituants. Elle se présentait- sous forme d'une poudre s'écoulant facilement, soluble dans l'eau claire, que le peintre pouvait faire dissoudre dans l'eau de la manière habituelle pratiquée pour la colle traditionnelle à papier peint. Avec une colle obtenue par dissolution du produit dans une quantité d'eau égale à 35 fois le poids du produit, un papier de tapisserie a été collé sur un mur enduit d'un mortier de chaux. La colle a été appliquée de la manière habituelle. Elle a permis en particulier un déplacement d'un lé fraichement appliqué, qui était nécessaire pour le raccordement du dessin avec le lé précédent. Au bout de quelques jours le papier était bien resté collé et tenant bien aux joints entre les lés, ce qui prouve un pouvoir adhésif suffisant de la colle.Après plusieurs semaines, les papiers ont été arrachés du mur sans mouillage préalable. On a pu les enlever en lés entiers ou en grands morceaux, sans laisser aucun reste. Exemple 2 On a procédé comme à l'exemple 1, avec la composition suivan te - 50 % en poids de méthylcellulose (viscosité en solution aqueuse à 2 % en poids, à 20"C, 10.000 cP) - 50 % en poids de cellulose microcristalline en poudre d'une grosseur de particule inférieure à 0, 5 mm (moyenne 0, 3 mm) Les détails de préparation et d'application et les résultats ont été les memes qu'à l'exemple 1. Exemple 3 Avec la formule suivante on a procédé comme à l'exemple 1. - 49 % en poids de méthylcellulose comme à l'exemple 2; - 25 % en poids de cellulose microcristalline comme à l'exemple 2 - 25 % en poids de poudre de polyéthylène d'une grosseur de particule moyenne de 0, 04 mm; - i o en poids d'agent mouillant (ester d'acide gras de sorbite ("Sorbi tan"). Les détails de préparation et d'application et les résultats ont été les memes qu'à l'exemple 1. REVENDICATIONS 1. - Adhésif, qui par solution dans l'eau forme une colle pour le collage sur les murs de bandes de cellulose fibreuse telles que papiers de tapisserie, dont 1' élément collant consiste en éther de cellulose, amidon ou éther d'amidon, caractérisé en ce qu'il contient - 10 à 90 7o en poids d'éther de cellulose, amidon ou éther d'amidon} et - 10 à 90 % en poids dlun haut polymère organique non collant en poudre fine, d'une densité de 0, 8 à 1, 6 g/cm3, les deux éléments constituants correspondant à 90 à 100 % en poids de l'adhésif. 2. - Adhésif suivant revendication 1, caractérisé par le fait que le haut polymère non collant est soluble dans I'eau froide. 3. - Adhésif suivant revendication 2, caractérisé par le fait qu'il contient: - 40 à 60 % en poids de méthylcellulose et - 40 à 60 % en poids d'oxyde de polyoléfine.